Brevet FR3047842A1 — publié le 20170818

Composant électronique à résistance métallique suspendue dans une cavité fermée Domaine de l'Invention [001] La présente invention concerne le domaine de la génération de rayonnements infrarouges, en particulier dans le domaine de la détection de gaz. Etat de la technique [002] Dans le domaine de la détection des gaz, il est connu d'utiliser un capteur infrarouge non-dispersif. Un tel capteur infrarouge non-dispersif est aussi connu sous la dénomination NDIR acronyme anglais de « NonDispersive InfraRed ». [3] Un tel capteur infrarouge comporte une source infrarouge - aussi appelée composant électronique pour générer un rayonnement infrarouge dans la suite de la description. Dans la littérature, il a déjà été utilisé des sources à base de filament déposé sur du silicium ou suspendu. Le document « Sensors and Actuators A : Physical » de P. Barritault et al. Publié dans « Sensors and Actuators A 172 (2011) 379 - 385 » décrit notamment une façon de former une source en utilisant un élément résistif métallique suspendu par des bras au-dessus d'une cavité ouverte. La source décrite dans ce document permet d'émettre un rayonnement infrarouge en limitant la consommation en termes de puissance de la source pour atteindre une température de travail adéquate. [4] Une source telle que décrite dans le document ci-dessus est adéquate lorsque l'on dispose d'assez de puissance optique. Il existe cependant à ce jour un besoin d'encore diminuer la puissance électrique nécessaire pour le fonctionnement de la source infrarouge. [5] Par ailleurs, un autre besoin est de conserver une source de petite taille et industrialisable à des cadences et des coûts convenables. Objet de l'invention [6] L'invention a pour but de tendre à la résolution d'au moins une partie des problématiques évoquées ci-dessus. [7] On tend vers ce but grâce à un composant électronique pour générer un rayonnement infrarouge, comprenant un premier élément et un deuxième élément 3047842 2 agencés de sorte à former une cavité fermée et sous vide dans laquelle au moins un élément résistif dudit composant électronique est suspendu, ledit au moins un élément résistif comprenant du métal, lesdits premier et deuxième éléments étant liés par soudure eutectique permettant de fermer de façon étanche la cavité, ledit composant 5 électronique comportant des bornes de connexion situées à l'extérieur de la cavité fermée et reliées électriquement à l'élément résistif suspendu. [8] Notamment, la soudure eutectique est réalisée avec du silicium et de l'or, ou Cu et Sn, ou Au et Sn, ou Au et Ge, ou Al et Ge, ou Au et In. [9] De préférence, la cavité fermée présente une pression interne inférieure à 10- 10 2 mbar, et notamment comprise entre 10-3 mbar et 10-2 mbar. [0010] Notamment, un piège à gaz résiduels est situé dans la cavité fermée. [0011] L'élément résistif peut être suspendu par des bras de suspension appartenant au premier élément. [0012] Selon un premier cas, le premier élément comporte les bornes de connexion. 15 [0013] Selon un deuxième cas, le deuxième élément comporte les bornes de connexion, le premier élément comporte des plots de connexion reliés électriquement à l'élément résistif, les bornes de connexion étant chacune en contact électrique avec au moins un des plots de connexion. [0014] Selon une mise en oeuvre, l'élément résistif comporte au moins une partie 20 structurée d'un empilement comprenant les couches successives suivantes : une première couche barrière à la diffusion d'une couche en métal, la couche en métal notamment en platine, une deuxième couche barrière à la diffusion de la couche en métal, préférentiellement les première et deuxième couches barrières sont en nitrure de titane. 25 [0015] En outre, ledit empilement peut former une partie des bras de suspension de l'élément résistif et s'étend en direction des bornes de connexion. [0016] L'invention est aussi relative à un procédé de fabrication d'une pluralité de composants électroniques tels que décrits, dans ce cas, le procédé comporte les étapes suivantes : une étape de fourniture d'une première plaque comprenant une 30 base, préférentiellement en silicium, au niveau de laquelle est formée une pluralité de premiers creux, ladite première plaque comprenant des éléments résistifs suspendus comprenant du métal, et chaque premier creux est associé à au moins un des éléments résistifs suspendus et disposé en regard du fond dudit premier creux ; une étape de fourniture d'une deuxième plaque, préférentiellement formée en tout ou partie par du 3047842 3 silicium, comportant des deuxièmes creux destinés à coopérer avec lesdits premiers creux en vue de former les cavités fermées des composants électroniques ; une étape d'assemblage des première et deuxième plaques comportant une étape de soudage eutectique mise en oeuvre dans une enceinte sous vide d'où il résulte : une formation 5 des cavités fermées , sous vide, et étanches, et une localisation de bornes de connexion des éléments résistifs dans des espaces creux délimités par les première et deuxième plaques et formés à l'extérieur des cavités fermées ; une étape d'enlèvement de matière au niveau des espaces creux pour rendre les bornes de connexion accessibles. 10 [0017] Par ailleurs, le procédé peut aussi comporter une étape de séparation des composants électroniques par enlèvement de matière. [0018] Notamment, l'étape de soudage eutectique utilise de l'or et du silicium, ou Cu et Sn, ou Au et Sn, ou Au et Ge, ou Al et Ge, ou Au et In, mis en contact. [0019] Selon une réalisation, le procédé comporte au préalable de l'étape 15 d'assemblage, pour chaque premier creux, une étape de formation d'une piste fermée en un premier matériau, préférentiellement de l'or, agencée à la périphérie dudit premier creux, et la deuxième plaque comporte des portées d'appui en un deuxième matériau, préférentiellement du silicium, disposées chacune en contact contre la piste correspondante lors de l'étape d'assemblage, l'étape de soudage eutectique 20 comportant une étape de sollicitation des première et deuxième plaques l'une vers l'autre en appliquant une température adaptée pour former la soudure eutectique à partir des premier et deuxième matériaux. [0020] Selon un cas, la première plaque comporte les bornes de connexion, et l'étape d'enlèvement de matière est mise en oeuvre par enlèvement de matière appartenant à 25 la deuxième plaque. [0021] Notamment, selon ce cas, l'étape d'enlèvement de matière peut être mise mise en oeuvre par une des techniques choisies parmi : un sciage, un polissage, une gravure. [0022] Par ailleurs, selon ce cas l'étape de séparation comporte l'enlèvement de 30 matière appartenant à la première plaque, notamment par sciage. [0023] Selon un autre cas, le procédé est tel que : les bornes de connexion sont portées par la deuxième plaque ; la première plaque comporte des plots de connexion chacun relié électriquement à au moins un élément résistif, et des troisièmes creux destinés à former les espaces creux ; il résulte de l'étape d'assemblage une mise en 3047842 4 contact électrique des plots de connexion avec les bornes de connexion correspondantes et une formation des espaces creux comprenant les bornes de connexion. [0024] Notamment selon cet autre cas, l'étape d'enlèvement de matière est mise en 5 oeuvre par enlèvement de matière appartenant à la première plaque au niveau des espaces creux. [0025] Par ailleurs, selon cet autre cas, l'étape d'enlèvement de matière de la première plaque est mise en oeuvre par une des techniques choisies parmi : un sciage, un polissage, une gravure. 10 [0026] Enfin selon cet autre cas, l'étape de séparation comporte l'enlèvement de matière appartenant à la deuxième plaque, notamment par sciage. [0027] L'invention est aussi relative à une utilisation d'un composant électronique tel que décrit en tant que source de rayonnement infrarouge pour la détection de gaz. [0028] L'invention est aussi relative à un détecteur de gaz comprenant un composant 15 électronique tel que décrit et un capteur apte à mesurer un rayonnement infrarouge issu du composant électronique. Description sommaire des figures [0029] L'invention sera mieux comprise à la lecture de la description qui va suivre, 20 donnée uniquement à titre d'exemple non limitatif et faite en se référant aux dessins sur lesquels : - la figure 1 illustre un composant électronique selon un mode d'exécution de l'invention, - la figure 2 illustre un composant électronique selon un autre mode d'exécution 25 de l'invention, - la figure 3 illustre schématiquement une partie du composant électronique qui est suspendue dans la cavité, - les figures 4 à 7 illustrent différentes étapes d'un procédé permettant la fabrication d'une pluralité de composants électroniques du type de la figure 1, 30 - les figures 8 à 11 illustrent différentes étapes d'un procédé permettant la fabrication d'une pluralité de composants électroniques du type de la figure 2, - les figures 12 et 13 illustrent quant à elles deux variantes d'une étape respectivement des deux procédés évoqués ci-dessus, 3047842 5 - les figures 14 à 21 illustrent une manière de former un élément résistif suspendu du type utilisé dans la présente invention, selon les figures 14 à 19 il s'agit d'une coupe n'incluant pas les bras de suspension, les figures 20 et 21 représentent au contraire une coupe incluant les bras de suspension, 5 - la figure 22 illustre schématiquement un détecteur à gaz comprenant un composant électronique selon l'invention. [0030] Dans ces figures, les mêmes références sont utilisées pour désigner les mêmes éléments. [0031] Par ailleurs, les éléments représentés sur les figures ne sont pas à l'échelle. 10 Description de modes particuliers de réalisation [0032] Le composant électronique décrit ci-après diffère de l'art antérieur en ce que l'élément résistif est encapsulé sous vide et de manière étanche dans une cavité fermée. La mise sous vide permet d'éviter la conduction thermique du rayonnement 15 infrarouge émis par l'élément résistif avec des gaz en contact avec ledit élément résistif permettant notamment de limiter la consommation électrique. Cette solution induit une problématique de fermeture de la cavité et d'étanchéité de cette dernière. Pour l'obtention de la cavité fermée, il est ici proposé d'utiliser une soudure entre deux éléments (notamment un support et un capot) ne dégradant pas le composant 20 électronique, notamment lorsque ce dernier comporte des contacts électriques (bornes et/ou plots de connexion) ou encore un piège à gaz de type Getter. C'est en ce sens que la solution proposée pour la fermeture de la cavité s'accompagne d'une soudure à basse température de type soudure eutectique, notamment entre de l'or et du silicium. Outre la résolution de la problématique de dégradation, une soudure 25 eutectique permet de répondre en synergie à la problématique d'étanchéité de la cavité et d'industrialisation à des cadences et des coûts convenables. Dans la présente application, le composant électronique pourra être utilisé en chauffant l'élément résistif à une température supérieure à 200°C afin d'émettre un rayonnement infrarouge dans la gamme 3tm à 5tm. 30 [0033] Dans la présente description, lorsque les termes « de l'ordre de » sont utilisés en combinaison avec une valeur, on entend la valeur exacte ou la valeur donnée à plus ou moins 10%. [0034] Les figures 1 et 2 illustrent une vue en coupe schématique d'un composant électronique selon deux modes d'exécution différents de l'invention. De manière 3047842 6 générale, le composant électronique pour générer un rayonnement infrarouge comprend un premier élément 1 et un deuxième élément 2 agencés de sorte à former une cavité fermée 3 et sous vide dans laquelle au moins un élément résistif 4 dudit composant électronique est suspendu. On comprend alors qu'il peut y avoir plusieurs 5 éléments résistifs dans une même cavité fermée 3, tout ce qui s'applique dans la présente description pour un élément résistif 4 par cavité 3 peut donc être mis en oeuvre pour plusieurs éléments résistifs 4 par cavité 3 ou au moins un élément résistif 4. L'élément résistif est un élément résistif électriquement apte à chauffer et à émettre le rayonnement infrarouge. L'élément résistif 4 comprend du métal, en particulier du 10 platine. Par « élément résistif qui comprend du métal », on entend que l'élément résistif comporte au moins une couche métallique qui est structurée pour former une résistance électrique. La température opérationnelle de l'élément résistif 4 peut être de maximum 650°C, mais toute température entre la température ambiante et la température maximum peut être autorisée, cela dit, en dessous de 300°C-350°C la 15 puissance optique est moindre. Lesdits premier et deuxième éléments 1, 2 sont liés par soudure eutectique 5 permettant de fermer de façon étanche la cavité 3. En outre, le composant électronique comporte des bornes de connexion 6a, 6b situées à l'extérieur de la cavité 3 et reliées électriquement à l'élément résistif suspendu 4. [0035] Par soudure eutectique, on entend la présence d'un alliage eutectique, 20 notamment formé par de l'or et du silicium, et en particulier obtenu par thermocompression. La soudure eutectique peut aussi être obtenue/réalisée avec les matériaux suivants Cu et Sn, ou Au et Sn, Au et Ge, Al et Ge, ou Au et In. Autrement dit, la soudure eutectique 5 est le résultat d'une étape de soudage eutectique (aussi connue dans le domaine sous les terminologies anglaises « Eutectic bonding » ou 25 « Eutectic soldering ») d'où il résulte la formation d'un alliage à partir d'un premier matériau et d'un deuxième matériau différent différent du premier matériau, en particulier d'or et de silicium. Les matériaux Au et Si, ou Au et Ge, ou Al et Ge sont préférés. Pour cela, le premier élément 1 peut comporter une piste fermée en un premier matériau (notamment de l'or) 7 et le deuxième élément 2 peut être formé en, 30 ou comporter le, deuxième matériau (notamment du silicium), la soudure eutectique 5 (par exemple l'alliage SiAu) est alors formée au niveau de l'interface entre le deuxième élément 2 et le premier élément 1. Selon les cas, le deuxième élément 2 peut aussi comporter une piste additionnelle de telle sorte que la piste 7 et la piste additionnelle soient reliées par un alliage eutectique issu du matériau de la piste 7 et de la piste 3047842 7 additionnelle. Par étude du composant électronique, notamment au niveau de l'interface entre les premier et deuxième éléments 1, 2, il est possible de savoir si la liaison entre ces derniers est bien obtenue par soudage eutectique ou non puisque la soudure possède alors des caractéristiques particulières et identifiables, il est par 5 exemple possible de savoir si le silicium a bien migré dans l'or. L'avantage d'une telle soudure eutectique est qu'elle peut être réalisée à basse température. Par basse température, on entend préférentiellement une température comprise entre 350°C et 400°C, et préférentiellement égale à 350°C qui permet notamment d'éviter la fusion de la ou des couches formant notamment les bornes de connexion 6a, 6b et l'éventuel 10 piège à gaz qui sera décrit ci-après. De manière générale, dans la suite de la description, il est fait référence à l'alliage or- silicium en tant que soudure eutectique, bien entendu les alliages de matériaux visé ci-dessus (Au et In, ou Cu et Sn, ou Au et Sn, Au et Ge, Al et Ge) peuvent être utilisés en substitution de SiAu. L'homme du métier sera donc à même d'adapter la structure du composant électronique et le procédé 15 permettant de fermer la cavité par soudage en vue de former une soudure eutectique selon les différentes possibilités de matériaux. [0036] Les bornes de connexion 6a, 6b (bien entendu électriquement conductrices) permettent d'alimenter électriquement l'élément résistif 4 depuis l'extérieur de la cavité fermée 3 de manière à ce que ce dernier monte en température et provoque l'émission 20 du rayonnement infrarouge désiré. Ces bornes de connexion 6a, 6b, et le cas échéant les plots de connexion décrits ci-après, comportent préférentiellement de l'or ou de l'aluminium. [0037] Le composant électronique est notamment configuré de telle sorte que le rayonnement infrarouge émis par l'élément résistif 4 lorsque ce dernier est alimenté 25 électriquement soit diffusé à l'extérieur de la cavité 3. Pour cela, la cavité fermée 3 peut être délimitée au moins en partie par des parois 8a, 8b transparentes dans l'infrarouge, de préférence en silicium, notamment en silicium mono ou poly cristallin ou en tout autre matériau transparent dans l'infrarouge. Par transparent aux infrarouges, on entend que les matériaux utilisés peuvent autoriser une transmissivité dans l'infrarouge 30 de l'ordre de 50% à 60%, notamment lorsqu'il n'est pas utilisé de de revêtement antireflet. Par autre matériau transparent à l'infrarouge on entend par exemple du germanium, de l'AlGaS, du GaS, ou de l'InP. Autrement dit, pour autoriser le passage du rayonnement infrarouge émis par l'élément résistif 4 de l'intérieur de la cavité fermée 3 vers l'extérieur de cette dernière, les premier et deuxième éléments 1, 2 comportent 3047842 8 respectivement des parties 9, 10 en silicium - ou dans l'un ou plusieurs des autres matériaux transparents visés précédemment. En cas de silicium utilisé pour sa transparence aux infrarouges, il est utilisé du silicium mono ou poly cristallin. Plus particulièrement, le premier élément 1 comporte un substrat 9 en silicium (notamment 5 mono ou poly cristallin) et le deuxième élément 2 comporte un capot 10 en silicium (notamment mono ou poly cristallin). [0038] Pour autoriser la présence des bornes de connexion 6a, 6b à l'extérieur de la cavité fermée 3, le premier élément 1 peut comporter différentes couches empilées (en particulier à partir du substrat 9) permettant cette fonction, notamment, il peut être 10 utilisé au moins une couche en métal disposée entre des couches électriquement isolantes. [0039] De manière générale, le premier élément 1 peut être obtenu à la manière du et donc comporter les caractéristiques du - composant électronique décrit dans « Sensors and Actuators A : Physical » de P. Barritault et al. Publié dans « Sensors 15 and Actuators A 172 (2011) 379 - 385 ». C'est sur ce premier élément 1 qu'il peut alors être rajouté une piste fermée 7, en particulier en or, destinée à former un alliage eutectique (notamment en or/silicium) grâce à l'utilisation du deuxième élément 2 (notamment en silicium). [0040] Plus précisément, l'élément résistif 4 peut comporter, comme illustré en figure 20 3 au moins une partie structurée d'un empilement de couches comportant les couches successives suivantes : une couche en nitrure de titane 11 (d'épaisseur préférentiellement comprise entre 10nm et 100nm), une couche en platine 12 (d'épaisseur préférentiellement comprise entre 10nm et 100nm), une autre couche en nitrure de titane 13 (d'épaisseur préférentiellement comprise entre 10nm et 100nm). 25 Plus généralement, la couche en platine 12 est une couche en métal formant la résistance électrique de l'élément résistif, et les couches en nitrure de titane 11, 13 forment plus généralement des première et deuxième couches barrières à la diffusion de la couche en métal 12 (en particulier en platine). [0041] Cet empilement de couches peut s'étendre à partir d'une couche 14 de 30 relaxation des contraintes, en particulier en Si3N4 et notamment d'épaisseur préférentiellement comprise entre 100nm et 500nm, formant d'une part une base de support de l'élément résistif 4, et d'autre part une base de support de bras de suspension 15, 16 de l'élément résistif 4. Ces bras de suspension 15, 16 sont préférentiellement ancrés au substrat en silicium 9 du premier élément 1 décrit ci-avant 3047842 9 en particulier par un contact de la couche de relaxation 14 avec ledit substrat 9. Autrement dit, l'élément résistif 4 peut être suspendu par des bras de suspension 15, 16 appartenant au premier élément 1. [0042] L'avantage de l'utilisation du platine évoqué précédemment pour former une 5 partie de l'élément résistif 4 est que ce matériau est un bon candidat pour former un élément résistif chauffant puisqu'il est stable mécaniquement, chimiquement et électriquement à haute température. Les couches en nitrure de titane 11, 13 permettent de : - former une bonne couche d'accroche sur des couches contenant du silicium 10 comme le Si3N4, - former une barrière de diffusion du platine pour limiter la dérive thermique lors de la montée en température de l'élément résistif, - il s'agit d'un bon émetteur de radiation, donc compatible avec l'émission de photons notamment dans la bande spectrale infrarouge : il permet donc de 15 maximiser l'émission. [0043] Comme l'illustre la figure 3, l'empilement de couches décrit ci-avant forme au moins une partie des bras de suspension 15, 16 de l'élément résistif 4 et s'étend en direction des bornes de connexion 6a, 6b (notamment de part et d'autre de l'élément résistif 4). Autrement dit, des parties de cet empilement, distinctes de la partie associée 20 à l'élément résistif 4, permettent donc de former des liaisons électriques entre l'élément résistif 4 et les bornes de connexion 6a, 6b. On comprend que la figure 3 représente schématiquement l'élément résistif 4 et les bras de suspension 15, 16 disposés dans la cavité 3. Ces bras de suspension s'étendent par ailleurs aussi en dehors de la cavité fermée pour s'ancrer sur le substrat 9 et former des zones de reprise de contacts qui 25 pourront être liées électriquement aux bornes de connexion 6a, 6b ou à des plots de connexion 21a, 21b comme il sera vu plus tard. Bien que cela ne soit pas représenté, on note que la structure peut inclure des bras additionnels sans liens électriques mais uniquement présents pour donner une stabilité mécanique à l'élément résistif 4. Ces bras additionnels peuvent, par exemple, relier l'élément résistif à la paroi de la cavité 30 sans altérer le fonctionnement de l'élément résistif 4. [0044] L'empilement de couches pourra en outre être recouvert d'une couche de Si02, notamment d'épaisseur comprise entre 50nm et 500nm, servant de couche de passivation 17 elle-même couverte d'une couche de Si3N4 18, notamment d'épaisseur comprise entre 100nm et 500nm permettant de former une autre couche de relaxation 3047842 10 des contraintes. En particulier, la couche de passivation 17 recouvre les flancs latéraux des couches 11, 12 et 13 ainsi que le dessus de ces couches hormis une zone de reprise de contact pour les bornes de connexion. C'est en ce sens que les couches 11, 12, 13 de la figure 3 sont représentées en pointillés car « enterrées » dans la couche 5 de passivation. [0045] La piste 7, préférentiellement en or, dont au moins une partie a servi à former l'eutectique visée ci-avant repose préférentiellement sur une couche de Si3N4 qui entoure la cavité fermée 3. [0046] De manière générale, la cavité fermée 3 présente une pression interne 10 inférieure à 10-2 mbar (soit 1 pascal) et notamment comprise entre 10-3 mbar (soit 0,1 pascal) et 10-2 mbar. On comprend donc que l'étanchéité de la cavité 3 est telle que cette pression est maintenue dans la cavité 3 au cours du temps. [0047] Il résulte de la fabrication d'un tel composant électronique, qu'avec le temps, des molécules emprisonnées dans les matériaux au niveau des parois de la cavité 15 fermée 3 peuvent se diffuser dans la cavité fermée 3. La présence de telles molécules dans la cavité fermée 3 est néfaste au bon fonctionnement du composant électronique dans le sens où elles risquent d'augmenter la puissance consommée pour atteindre la température de travail de l'élément résistif 4. Pour résoudre cette problématique, il est proposé d'intégrer un piège à gaz 19 au composant électronique. Autrement dit, le 20 composant électronique comporte un piège 19 à gaz résiduels situé dans la cavité fermée 3. Un tel piège à gaz 19 est aussi connu dans le domaine sous la dénomination anglaise de « Getter ». Le piège à gaz 19 permet d'absorber les molécules afin que ces dernières ne viennent pas perturber la montée en température de l'élément résistif 4 et permet de maintenir la pression visée ci-dessus dans la cavité fermée 3. Le piège 25 à gaz est préférentiellement placé à distance de l'élément résistif 4 et des bras de suspension 15, 16 le portant. Un autre avantage de l'utilisation d'une soudure eutectique 5, notamment entre de l'or et du silicium, est que cette dernière permet, à la vue des températures mises en oeuvre pour la réaliser, d'activer le Getter présent au sein de la cavité fermée 3 sans le dégrader au moment où l'on scelle la cavité. En effet, 30 le piège à gaz peut se dégrader lorsqu'il atteint des températures supérieures à 400°C : il en résulte que l'utilisation d'une soudure eutectique est particulièrement compatible avec un tel piège à gaz. On comprend alors que l'homme du métier sait choisir un piège à gaz adapté à la réalisation du composant électronique. En particulier, le piège à gaz choisi est du type à s'activer à la température de soudage eutectique mais sans se 3047842 11 dégrader à cette température de soudage. Par exemple, le piège à gaz peut comporter un mélange de métaux incluant du titane. [0048] Selon un exemple particulier, l'élément résistif 4 présente un diamètre de l'ordre de 150m à 250m et une hauteur maximale comprise entre 100nm et 1000 nm et plus 5 particulièrement égale à 300nm. Les bras de suspension 15, 16 portant cet élément résistif 4 et reliant l'élément résistif 4 aux parois internes de la cavité fermée présentent une dimension latérale comprise entre 10 pm et 100 pm et notamment égale à 40pm, une hauteur maximale comprise entre 100 nm et 1000 nm et plus particulièrement égale à 300nm, et une longueur entre la paroi interne de la cavité fermée 3 et l'élément 10 résistif comprise entre 300 pm et 1000 pm et notamment égale à 350pm. [0049] Les dimensions internes de la cavité fermée 3 sont notamment choisies pour éviter que l'élément résistif 4 et/ou les bras de suspension 15, 16 de l'élément résistif 4 viennent en contact contre une face interne de la cavité 3 en cas de mouvement de l'élément résistif 4 au sein de la cavité 3 notamment provoqué par des dilatations 15 thermiques. En effet, un tel contact pourrait détériorer de manière définitive le composant électronique par effet de collage de l'élément résistif 4 et/ou des bras de suspension 15, 16 contre ladite face interne de la cavité 3. C'est en ce sens que dans une configuration normale de l'élément résistif 4 au sein de la cavité 3, ce dernier est séparé des parois de la cavité 3 d'une distance d'au moins 5 ,t,m et notamment 20 comprise entre 10µm et 100µm. En particulier, en considérant un plan d'inclusion de l'élément résistif 4, deux faces opposées interne de la cavité 3 sont incluses respectivement dans des premier et deuxième plans parallèles audit plan d'inclusion. Ici, les distances minimales de séparation de chacune des deux faces opposées internes par rapport à l'élément résistif peuvent être de l'ordre de 80 ,t,m et notamment 25 comprises entre 501m et 80µm. En fait, le composant électronique peut être tel que le premier élément 1 comporte un premier creux 23 et que le deuxième élément 2 comporte un deuxième creux 24 qui en coopération avec le premier creux 23 vient former la cavité fermée 3. Le premier creux 23 peut comporter une profondeur comprise entre 50µm et 100µm et notamment égale à 80m. La profondeur du premier creux 23 30 est notamment telle qu'elle résulte d'une gravure anisotrope du substrat en silicium (dans ce cas le substrat en silicium est du silicium monocristallin) en dessous de l'élément résistif 4 lors de la fabrication du premier élément 1. Le deuxième creux 24 peut comporter une profondeur comprise entre 5tm et 300µm et notamment égale à 80µm . Par ailleurs, les premier et deuxième creux 23, 24 peuvent présenter des 3047842 12 dimensions latérales comprises entre 300 pm et 1000pm et notamment égales à 350 pm. Il en résulte que, de manière générale, la cavité fermée 3 peut présenter un volume compris entre 1x10-6 cm3et 1x10-4 cm3et notamment égal à 2x10-5 cm3. [0050] Dans un premier cas illustré en figure 1, c'est le premier élément 1 qui comporte 5 les bornes de connexion 6a, 6b. Comme on peut le constater, l'assemblage du premier élément 1 avec le deuxième élément 2 permet de conserver deux portions 20a, 20b du premier élément 1 situées au niveau d'une même face dudit premier élément 1 et qui s'étendent depuis une zone d'interface entre le premier élément 1 et le deuxième élément 2 dans des directions opposées de part et d'autre dudit deuxième élément 2. 10 Les bornes de connexion 6a, 6b s'étendent de ces portions 20a, 20b. [0051] Dans un deuxième cas illustré en figure 2, c'est le deuxième élément 2 qui comporte les bornes de connexion 6a, 6b. Dans ce cas, le premier élément 1 comporte des plots de connexion 21a, 21b (bien entendu électriquement conducteurs) disposés à l'extérieur de la cavité fermée 3 et reliés électriquement à l'élément résistif 4. Par 15 ailleurs, chacune des bornes de connexion 6a, 6b est en contact électrique avec au moins un des plots de connexion 21a, 21b. Comme on peut le constater, l'assemblage du premier élément 1 avec le deuxième élément 2 permet de conserver deux portions 22a, 22b du deuxième élément 2 situées au niveau d'une même face dudit deuxième élément 2 et qui s'étendent depuis une zone d'interface entre le premier élément 1 et 20 le deuxième élément 2 dans des directions opposées de part et d'autre dudit premier élément 1. Dès lors, chaque borne de connexion 6a, 6b comporte une zone de contact électrique avec un plot de connexion 21a, 21b associé qui n'est donc pas accessible et une zone accessible au niveau d'une portion 22a, 22b correspondante destinée à la reprise de contact pour alimenter l'élément résistif 4 depuis l'extérieur de la cavité 3. 25 [0052] On comprend alors que les premier et deuxième cas se distinguent dans le fait qu'ils proposent de présenter les bornes de connexions 6a, 6b au niveau de deux faces opposées (faces arrière et avant) du composant électronique. Le cas pourra donc être choisi entre le premier cas et le deuxième cas en fonction des contraintes d'intégration du composant électronique. 30 [0053] L'invention est bien entendue aussi relative à un procédé de fabrication d'une pluralité de composants électroniques tels que décrits. Ce procédé propose notamment de former les cavités des composants électroniques à basse température pour les raisons évoquées précédemment. 3047842 13 [0054] En ce sens, comme illustré aux figures 4 à 13, le procédé de fabrication de la pluralité de composants électroniques tels que décrits comporte une étape de fourniture (figures 4 et 8) d'une première plaque 25 comprenant une base 26, préférentiellement en silicium (ou plaque, ou wafer, en silicium), au niveau de laquelle 5 est formée une pluralité de premiers creux 23. La base 26 est préférentiellement dans un matériau transparent aux infrarouges. En ce sens, la base 26 est préférentiellement en silicium, notamment mono ou poly cristallin, car elle est ainsi transparente aux infrarouges, mais un autre matériau aussi transparent aux infrarouges tel que donné précédemment peut aussi être utilisé. Ladite première plaque 25 comprend des 10 éléments résistifs suspendus 4 comprenant du métal, et chaque premier creux 23 est associé à au moins un des éléments résistifs suspendus 4 et disposé en regard du fond 27 dudit premier creux 23. Il en résulte qu'il est donc nécessaire de fermer les premiers creux 23 pour former les cavités 3 souhaitées de chacun des composants électroniques. Pour cela, le procédé comporte une étape de fourniture d'une deuxième 15 plaque 28 (figures 4 et 8) comportant des deuxièmes creux 24 destinés à coopérer avec lesdits premiers creux 23 en vue de former les cavités fermées des composants électroniques. Cette deuxième plaque 28 est préférentiellement formée en tout ou partie par du silicium (notamment mono ou poly cristallin, car elle est ainsi transparente aux infrarouges, mais un autre matériau aussi transparent aux infrarouges tel que décrit 20 ci-avant peut aussi être utilisé. Ensuite, le procédé comporte une étape d'assemblage (figures 5 et 9) des première et deuxième plaques 25, 28 comportant une étape de soudage eutectique mise en oeuvre dans une enceinte 29 sous vide d'où il résulte : o une formation des cavités fermées 3, sous vide, et étanches, o une localisation de bornes de connexion 6a, 6b des éléments résistifs 4 25 dans des espaces creux 30 (notamment aussi fermés) délimités par les première et deuxième plaques 25, 28 et formés à l'extérieur des cavités fermées 3. On comprend alors que les bornes de connexion 6a, 6b peuvent être formées sur l'une des première ou deuxième plaques 25, 28 au préalable de l'étape d'assemblage. 30 [0055] Ensuite, le procédé comporte (figure 6 et 10) une étape d'enlèvement de matière au niveau des espaces creux 30 pour rendre les bornes de connexion 6a, 6b accessibles. Aux figures 6 et 10, il est représenté une lame 1000 pour réaliser un sciage autorisant l'enlèvement de matière pour libérer les bornes de connexion 6a, 6b. 3047842 14 [0056] En fonction des applications, il est possible de rendre les composants individuels ou de les diviser en groupes solidaires les uns des autres. En ce sens, le procédé peut, le cas échéant, comporter une étape de séparation des composants électroniques par enlèvement de matière (figures 7 et 11). 5 [0057] De telles étapes sont avantageuses dans le sens où elles autorisent la formation des cavités fermées 3 en limitant la montée en température de l'ensemble des futurs composants électroniques tout en permettant de former l'ensemble des cavités des différents composants de manière simultanée à partir d'une même étape de soudage. Il en résulte qu'un tel procédé permet en outre la fabrication des 10 composants électroniques selon une cadence adaptée à l'industrialisation et permettant par la même occasion de réduire les coûts de fabrication. [0058] On comprend de ce qui a été dit ci-dessus que l'étape d'assemblage peut comporter (figures 5 et 9) en outre les étapes suivantes : une étape de placement des première et deuxième plaques 25, 28 dans l'enceinte 29, une étape d'alignement des 15 première et deuxième plaques 25, 28, notamment pour que chaque premier creux puisse coopérer avec un deuxième creux correspondant en vue de former la cavité fermée correspondante, une étape de placement sous vide de l'enceinte 29 (notamment à une pression inférieure ou égale à celle indiquée précédemment et correspondant à celle à l'intérieur des cavités 3) comportant les première et deuxième 20 plaques 25, 28 alignées. Une fois l'enceinte 29 placées sous vide, l'étape de soudage eutectique peut être mise en oeuvre par thermocompression, en particulier en chauffant individuellement chacune des première et deuxième plaques 25, 28 lors de leur rapprochement. Le chauffage individuel des première et deuxième plaques 25, 28 permet notamment d'éviter la détérioration de l'élément résistif du fait d'une différence 25 de température entre les deux plaques. Le chauffage individuel peut par exemple être mis en oeuvre en utilisant deux éléments de chauffage 31, 32 disposés respectivement en contact avec la première plaque 25 et la deuxième plaque 28. [0059] L'étape de soudage eutectique peut être mise en oeuvre en soumettant l'ensemble formé par les première et deuxième plaques 25, 28 à une température 30 comprise entre 350°C et 400°C, et notamment égale à 350°C. [0060] L'étape de soudage eutectique utilise en particulier de l'or et du silicium mis en contact, mais d'autres matériaux tels que ceux listés précédemment (Au et In, ou Cu et Sn, ou Au et Sn, ou Au et Ge, ou Al et Ge) mis en contact peuvent être utilisés pour réaliser l'étape de soudage d'où il résulte la formation d'un alliage eutectique. Dans le 3047842 15 cas Silicium/or, le silicium est préférentiellement issu de la deuxième plaque 28 et l'or de la première plaque 25. Selon un exemple particulier de mise en oeuvre, le procédé de fabrication comporte (figure 4 et 8), au préalable de l'étape d'assemblage et pour chaque premier creux 23, une étape de formation de la piste 7 fermée en un premier 5 matériau (notamment de l'or) agencée à la périphérie dudit premier creux 23. Cette piste 7 présente une épaisseur comprise entre 0,1 pm et 1 pm et notamment égale à 0,2 pm et une largeur comprise entre 100 pm et 300 pm et notamment égale à 160 pm. Cette piste 7 doit être suffisamment large pour adsorber une éventuelle erreur d'alignement des première et deuxième plaques soit environ plus ou moins 0,1 degré 10 à 0,2 degré sur 200mm soit environ 100 pm. Par ailleurs, la deuxième plaque 28 comporte des portées d'appui 33 (figures 4 et 8) en un deuxième matériau (notamment du silicium) disposées chacune en contact contre la piste 7 correspondante lors de l'étape d'assemblage (figures 5 et 9). Notamment, chaque piste 7 sera mise en contact avec une portée d'appui 33 associée de la deuxième plaque 28. Les premier et 15 deuxième matériaux sont notamment choisis de sorte à former l'un des couple de matériaux suivants de l'or et du silicium, ou Cu et Sn, ou Au et Sn, ou Au et Ge, ou Al et Ge, ou Au et In. En fonction de la réalisation l'homme du métier saura adapter la présence des premier et deuxième matériaux au niveau des première et deuxième plaques 25, 28, par exemple en déposant si nécessaire des pistes complémentaires 20 sur la deuxième plaque 28 pour former les portées d'appui 33. L'étape de soudage eutectique comporte alors une étape de sollicitation (flèches F1 et F2 aux figures 5 et 9) des première et deuxième plaques 25, 28 l'une vers l'autre en appliquant une température adaptée pour former la soudure eutectique 5 (figures 6 et 10) à partir des premier et deuxième matériaux. Les pistes 7 en particulier lorsqu'elles sont en or 25 reposent notamment sur une couche de Si3N4 comme évoqué précédemment, cette couche de Si3N4 forme une barrière à la diffusion du matériau de la piste 7 vers d'autres couches du premier élément 1. Consécutivement à l'étape d'assemblage, les pistes 7, notamment en or, présentent une épaisseur amoindrie du fait de la soudure eutectique qui a formé un alliage, notamment SiAu, tout le long desdites pistes 7 (figures 6 et 10). 30 [0061] La libération des bornes de connexion 6a, 6b (figures 6 et 10) permet d'autoriser la connexion de ces bornes de connexion 6a, 6b à une source d'alimentation électrique pour activer l'élément résistif 4 associé, c'est-à-dire d'augmenter sa température à une température de fonctionnement désirée pour l'émission d'un rayonnement infrarouge souhaité hors de la cavité 3 associée. Bien entendu, cette libération sera 3047842 16 préférentiellement mise en oeuvre hors de l'enceinte 29 dans laquelle le soudage a été mis en oeuvre. [0062] La libération des bornes de connexion 6a, 6b (donc l'étape d'enlèvement de matière) peut être mise en oeuvre de différentes manières, par exemple en utilisant les 5 techniques de sciage, de gravure ou de polissage. Par sciage, il est possible d'enlever de la matière de l'ensemble formé au cours de l'étape d'assemblage à partir d'une lame. Par gravure sèche réactive (D-RIE), il est possible d'enlever de la matière de l'ensemble formé au cours de l'étape d'assemblage, mais dans ce cas les bornes de connexion 6a, 6b auront été, au préalable de l'étape d'assemblage, recouvertes par 10 une couche d'oxyde (non représentée) pour les protéger en particulier lorsque ces dernières comportent de l'or. Par polissage, il pourra être utilisé la technique de planarisation mécano chimique aussi connue dans le domaine par CMP acronyme de l'anglais « Chemical Mechanical Polishing ». [0063] Il a été décrit ci avant des premier et deuxième cas pour le positionnement des 15 bornes de connexion 6a, 6b. Les figures 4 à 7 sont notamment liées au premier cas, et les figures 8 à 11 sont notamment liées au deuxième cas. Ceci aura bien entendu une influence quant aux étapes de fourniture des première et deuxième plaques 25, 28 dans le sens où ces bornes de connexion 6a, 6b seront portées, notamment avant l'étape d'assemblage, soit par la première plaque 25 (figures 4 à 7) soit par la deuxième 20 plaque 28 (figures 8 à 10). Ces bornes de connexion seront préférentiellement en or ou en aluminium [0064] Sur les figures 4 à 7, c'est la première plaque 25 qui comporte les bornes de connexion 6a, 6b des éléments résistifs 4, et l'étape d'enlèvement de matière pour libérer lesdites bornes de connexion 6a, 6b (figure 6) est mise en oeuvre par 25 enlèvement de matière appartenant à la deuxième plaque 28. Pour faciliter une telle mise en oeuvre, la deuxième plaque 28 comporte des troisièmes creux 34 (figure 4) chacun destiné à former un espace creux 30 (figure 5) associé avec une partie de la première plaque 25 où est localisée au moins une des bornes de connexion 6a, 6b. Les troisièmes creux 34 sont (sauf s'ils sont situés à la périphérie de la deuxième 30 plaque 28) chacun disposé entre un couple correspondant de deux deuxièmes creux 24 adjacents (figure 4). L'étape d'enlèvement de matière a donc lieu, pour chaque espace creux 30 au niveau d'une paroi dudit espace creux 30 située entre deux cavités fermées adjacentes 3 (figure 6). On notera que dans l'exemple de la figure 12 où l'on réalise un polissage selon la flèche F3, la profondeur des troisièmes creux 34 doit être 3047842 17 supérieure à celles des deuxièmes creux 24 dans le sens où le polissage doit permettre l'ouverture des espaces creux 30 pour rendre accessible les bornes de connexion 6a, 6b mais sans préjudice à la fermeture des cavités 3 des différents composants électroniques : plus particulièrement, la ligne en pointillés à la figure 12 illustre là où 5 l'on doit arrêter le polissage. Selon la réalisation des figures 4 à 7 et comme l'illustre plus particulièrement la figure 7, l'étape de séparation comporte l'enlèvement de matière appartenant à la première plaque 25, notamment par sciage par exemple à l'aide d'une lame 1001. [0065] Les figures 8 à 11 illustrent le deuxième cas où les bornes de connexion 6a, 6b 10 sont portées par la deuxième plaque 28 (notamment avant la mise en oeuvre de l'étape d'assemblage), la première plaque 25 comporte des plots de connexion 21a, 21b (notamment en or ou en aluminium et portés par la première plaque avant la mise en oeuvre de l'étape d'assemblage) chacun relié électriquement à au moins un élément résistif 4, et des troisièmes creux 34 (figure 8 et 9) destinés à former les espaces creux 15 30. Les troisièmes creux 34 sont chacun destinés à former un espace creux 30 associé avec une partie de la deuxième plaque 28 où est localisée au moins une des bornes de connexion 6a, 6b. Les troisièmes creux 34 sont (sauf s'ils sont disposés à la périphérie de la première plaque 25) chacun disposé entre un couple correspondant de deux premier creux 23 adjacents. Par ailleurs, il résulte de l'étape d'assemblage 20 associée une mise en contact électrique des plots de connexion 21a, 21b avec les bornes de connexion 6a, 6b correspondantes (figure 9) et une formation des espaces creux 30 comprenant les bornes de connexion 6a, 6b. Généralement l'étape d'assemblage permet de réaliser un collage entre les plots de connexion et les bornes de connexion. Pour libérer les bornes de connexion 6a, 6b, l'étape d'enlèvement de 25 matière peut être mise en oeuvre par enlèvement de matière appartenant à la première plaque 25 (figure 10), par exemple en utilisant une lame 1000 au niveau des espaces creux 30. On notera que dans l'exemple utilisant le polissage illustré en figure 13, la profondeur des troisièmes creux 34 doit être supérieure à celle des premiers creux 23 dans le sens où le polissage doit permettre l'ouverture des espaces creux 30 pour 30 rendre accessible les bornes de connexion 6a, 6b mais sans préjudice à la fermeture des cavités 3 des différents composants électroniques : plus particulièrement, la ligne en pointillés à la figure 13 illustre là où l'on doit arrêter le polissage selon la flèche F3. Selon la réalisation des figures 8 à 11 et comme l'illustre plus particulièrement la figure 3047842 18 11, l'étape de séparation comporte l'enlèvement de matière appartenant à la deuxième plaque 28, notamment par sciage par exemple à l'aide d'une lame 1001. [0066] De manière générale, lorsque l'étape d'enlèvement de matière pour libérer les bornes de connexion 6a, 6b et l'étape de séparation des composants électroniques 5 sont mises en oeuvre par sciage, l'étape d'enlèvement de matière comporte l'utilisation d'une première lame 1000 (figures 6 et 10) présentant une première largeur de lame et l'étape de séparation des composants électroniques comporte l'utilisation d'une deuxième lame 1001 (figure 7 et 11) présentant une deuxième largeur inférieure à la première largeur. 10 [0067] Au cours du procédé, les futurs composants électroniques sont notamment espacés de telle manière que les espaces creux 30 situés entre deux cavités 3 fermées adjacentes comportent chacun des bornes de connexion de deux composants électroniques différents. Il en résulte qu'il est possible de maximiser ainsi le nombre de composants par plaque. 15 [0068] Dans la réalisation où un piège à gaz 19 est placé dans les cavités, celui-ci peut être formé dans le premier et/ou le deuxième creux (figures 4 et 8) au préalable de l'étape d'assemblage, et notamment l'étape de soudage permet concomitamment l'activation du piège à gaz 19 pour que ce dernier permette de participer à la mise sous vide des cavités 3. 20 [0069] On comprend de toute ce qui a été dit précédemment que la première plaque peut être obtenue en formant à partir de la base de silicium une pluralité de sources par exemple telles que décrites dans le document « Sensors and Actuators A : Physical » de P. Barritault et al. Publié dans « Sensors and Actuators A 172 (2011) 379 - 385 » avant de former les pistes en or puis de reporter et de souder la deuxième 25 plaque à la première plaque. A titre d'exemple, une étape de formation de la première plaque peut comporter les étapes suivantes illustrées en figures 14 à 21 : - fournir une plaque/base préférentiellement de silicium 26 (figure 14), - déposer une première couche 14 (figure 15) de relaxation des contraintes sur la plaque de silicium 26, notamment en Si3N4 (par exemple par dépôt LPCVD pour 30 dépôt chimique en phase vapeur à basse pression), - former un empilement 35 de couches sur la première couche 14 de relaxation comprenant une couche en métal disposées entre deux couches barrières à la diffusion de la couche en métal, cet empilement est notamment formé par les 3047842 19 couches successives suivantes TiN/Pt/TiN (par exemple l'empilement est formé par dépôt PVD pour dépôt physique en phase vapeur), - structurer (figure 16), par exemple par gravure ionique ou réactive, ledit empilement 35 de couches pour former au niveau de chaque futur composant 5 électronique une partie dudit au moins un élément résistif 4 associé et une partie des futurs bras de suspension dudit au moins un élément résistif associé qui s'étendent alors jusqu'à des zones de reprise de contacts où pourront être formées selon le cas les plots ou bornes de connexion évoquées précédemment, en particulier, les parties électriquement conductrices des bras 10 sont telles qu'elles sont moins résistives électriquement que l'élément résistif 4, - déposer (figure 17) une couche de passivation 17, notamment en Si02 (par exemple par PECVD pour dépôt chimique en phase vapeur assisté par plasma) sur l'empilement structuré 35 , - déposer (figure 17) une deuxième couche 18 de relaxation des contraintes, 15 notamment en Si3N4 (par exemple par LPCVD) sur la couche de passivation 17, - graver (figure 20), par exemple par gravure réactive (RIE) la deuxième couche 18 de relaxation des contraintes et la couche de passivation 17 dans les zones Z1, Z2 de reprise de contact pour libérer l'accès électrique à l'empilement 35, - former les pistes 7, en particulier en or, notamment à partir d'un dépôt par 20 évaporation (figures 17 et 20) et les plots, ou le cas échéant les bornes de connexion, 21a, 21b, 6a, 6b. Les plots ou bornes de connexion pouvant être formés à partir du nitrure de titane de l'empilement 35 suivi d'un dépôt d'or. On notera que pour accélérer le procédé la piste en or 7 et au moins une partie en or des plots ou des bornes de connexion seront formées à partir d'un dépôt 25 commun d'or. Le dépôt, notamment d'or, se fera préférentiellement par évaporation pour limiter la quantité de gaz piégé lors du dépôt, - graver (figure 18), préférentiellement par gravure réactive (RIE), l'ensemble à partir de la deuxième couche de relaxation 18 des contraintes jusqu'à la plaque de silicium 26 de telle manière à délimiter les éléments résistifs 4 (figure 18) 30 ainsi que les parties des bras de suspension 15, 16 associés (figure 20) et destinées à être disposées dans les futures cavités fermées, - graver (figures 19 et 21) la base en silicium 26 par exemple par gravure chimique anisotrope (notamment selon les techniques TMAH ou KOH, avec une préférence pour TMAH du fait de sa bonne compatibilité avec la 3047842 20 microélectronique) d'où il résulte la formation des premier creux 23 et la suspension des éléments résistifs 4. [0070] Il résulte des étapes précédentes que chaque piste en or 7 repose sur une couche de Si3N4. Les figures 14 à 21 montre la réalisation d'une partie d'un seul 5 composant, mais ces étapes réalisées sur l'ensemble d'une plaque de silicium 26 en utilisant des techniques microélectronique peuvent permettre la formation concomitante d'une pluralité de premier creux associés chacun à au moins un élément résistif suspendu. Concernant les épaisseurs des différentes couches utilisées elles correspondent à celles décrites précédemment dans le cadre du composant 10 électronique. Quant à la deuxième plaque, elle peut être obtenue à partir d'une plaque de silicium structurée de manière adaptée pour former les deuxièmes creux 24 et le cas échéant les troisièmes creux 34. Cette structuration peut être mise en oeuvre par exemple par gravure chimique ou réactive. [0071] La présente invention permet d'encapsuler une source infrarouge à émetteur à 15 résistance métallique tout en autorisant le positionnement des bornes de connexion aisément sans limitation en face arrière ou avant. Le procédé décrit est : - compatible avec l'utilisation de couches métalliques, - capable de garantir un scellement étanche et capable de garantir la mise sous vide pour une longue période, 20 - capable de transférer les connections d'alimentation de la résistance à l'extérieur du volume sous vide, - apte à proposer des bornes de connexion de l'élément résistif soit en face avant soit en face arrière du composant électronique. [0072] Par ailleurs, le procédé permet de protéger de manière étanche, collective et 25 sous vide un ensemble d'éléments résistifs à couche résistive métallique formés sur une plaque de silicium commune tout en permettant une découpe individuelle des composants électroniques. [0073] Il résulte d'une telle invention avec un placement sous vide de l'élément résistif 4 que la consommation électrique du composant électronique est réduite d'un facteur 30 10 par rapport au même composant électronique mais dont l'élément résistif ne serait pas placé sous vide. [0074] L'invention est aussi relative à une utilisation d'un composant électronique tel que décrit en tant que source de rayonnement infrarouge pour la détection de gaz. 3047842 21 [0075] L'invention est bien entendu aussi relative à un détecteur de gaz 100 (figure 22) comprenant un composant électronique 101 tel que décrit et un capteur de mesure 102 apte à mesurer un rayonnement infrarouge issu du composant électronique 101. En particulier, le détecteur de gaz 100 comporte une cavité optique 103 dans laquelle sont 5 placés le composant électronique 101 et le capteur 102. Le détecteur de gaz peut comporter un module d'analyse 104 relié au capteur 102, et apte à déterminer la présence d'un gaz à partir d'une mesure de l'intensité du rayonnement capté. Notamment, les gaz pouvant être détectés par le détecteur de gaz sont HF, HCI, S02, S03, CO2, HBr, H2S, C2H6, C3H8, C4Fl10, NO, COCL2, BF3, NO2, CH4, HNO3, un 10 composé organique volatil (par exemple CH3COCH3, B2H6, CO, CS2, HCN, WF6, N20, NH3, AsH3, un hydrocarbure aromatique polycyclique, le benzène, le toluène, les trois isomères du xylène, C2H40, BCI3 [0076] Les détecteurs de gaz trouvent souvent application dans la gestion dynamique des systèmes de la climatisation et dans la prévention des accidents domestiques liés 15 au disfonctionnements des moyens de chauffage à gaz/fuel/bois (risques d'explosion suite aux fuites de gaz, occlusion des cheminées, et production de CO en excès, etc.) Si la concentration de CO2 est un bon indicateur du taux d'occupation et du taux de renouvellement de l'air, le CO est extrêmement toxique. D'autre part, le butane, le propane et le méthane, généralement comme utilisé comme gaz domestiques, sont 20 explosifs quand leur concentration dépasse quelques % (-2% pour butane et propane, -5% pour méthane). Il y a donc une réelle nécessité à l'utilisation des détecteurs de gaz. [0077] Les gaz ont des signatures spectrales bien marquées dans l'infrarouge (vibrations des molécules), rendant ainsi possible la détection sur des bande spectrales 25 d'absorption caractéristiques du gaz recherché par exemple en utilisant la bande spectrale d'absorption autour de 4,25 pm du CO2 pour le détecter. [0078] Le composant électronique peut éventuellement intégrer un élément filtrant et/ou antireflet. L'élément filtrant permet de sélectionner la bande spectrale caractéristique du composé que l'on cherche à détecter, par exemple pour du CO2 on 30 prendra de 4,25 pm plus ou moins 100nm. Concernant l'élément anti reflet, il permet d'adapter l'indice optique des matériaux utilisés dans le cadre du détecteur, l'élément anti-reflet peut par exemple comporter une ou plusieurs couches (ex. Si02, Si3N4) présentant des épaisseurs variables en fonction de la longueur d'onde et comprises entre quelques dizaines de nm et quelques centaines de nm. REVENDICATIONS1. Composant électronique pour générer un rayonnement infrarouge, caractérisé en ce qu'il comprend un premier élément (1) et un deuxième élément (2) agencés de sorte à former une cavité (3) fermée et sous vide dans laquelle au moins un élément résistif (4) dudit composant électronique est suspendu, ledit au moins un élément résistif (4) comprenant du métal, lesdits premier et deuxième éléments (1, 2) étant liés par soudure eutectique (5) permettant de fermer de façon étanche la cavité (3), ledit composant électronique comportant des bornes de connexion (6a, 6b) situées à l'extérieur de la cavité fermée (3) et reliées électriquement à l'élément résistif (4) suspendu. 2. Composant électronique selon la revendication précédente, caractérisé en ce que la soudure eutectique (7) est réalisée avec du silicium et de l'or, ou Au et In, ou Cu 15 et Sn, ou Au et Sn, ou Au et Ge, ou Al et Ge. 3. Composant électronique selon l'une des revendications précédentes, caractérisé en ce que la cavité fermée (3) présente une pression interne inférieure à 10-2 mbar, et notamment comprise entre 10-3 mbar et 10-2 mbar. 20 4. Composant électronique selon l'une des revendications précédentes, caractérisé en ce qu'un piège à gaz (19) résiduels est situé dans la cavité fermée (3). 5. Composant électronique selon l'une des revendications précédentes, caractérisé 25 en ce que l'élément résistif (4) est suspendu par des bras de suspension (15, 16) appartenant au premier élément (1). 6. Composant électronique selon l'une des revendications précédentes, caractérisé en ce que le premier élément (1) comporte les bornes de connexion (6a, 6b). 30 7. Composant électronique selon l'une des revendications 1 à 5, caractérisé en ce que le deuxième élément (2) comporte les bornes de connexion (6a, 6b), le premier élément (1) comporte des plots (21a, 21b) de connexion reliés électriquement à 3047842 23 l'élément résistif (4), les bornes de connexion (6a, 6b) étant chacune en contact électrique avec au moins un des plots (21a, 21b) de connexion. 8. Composant électronique selon l'une des revendications précédentes, caractérisé 5 en ce que l'élément résistif (4) comporte au moins une partie structurée d'un empilement comprenant les couches successives suivantes : une première couche barrière (11) à la diffusion d'une couche en métal (12), la couche en métal (12) notamment en platine, une deuxième couche barrière (13) à la diffusion de la couche en métal (12), préférentiellement les première et deuxième couches barrières (12, 13) 10 sont en nitrure de titane. 9. Composant électronique selon la revendication 8, caractérisé en ce que ledit empilement forme une partie des bras de suspension (15, 16) de l'élément résistif (4) et s'étend en direction des bornes de connexion (6a, 6b). 10. Procédé de fabrication d'une pluralité de composants électroniques selon l'une des revendications précédentes, caractérisé en ce qu'il comporte les étapes suivantes : - une étape de fourniture d'une première plaque (25) comprenant une base, préférentiellement en silicium (26), au niveau de laquelle est formée une pluralité de premiers creux (23), ladite première plaque (25) comprenant des éléments résistifs (4) suspendus comprenant du métal, et chaque premier creux (23) est associé à au moins un des éléments résistifs (4) suspendus et disposé en regard du fond dudit premier creux (23), - une étape de fourniture d'une deuxième plaque (28), préférentiellement formée en tout ou partie par du silicium, comportant des deuxièmes creux (24) destinés à coopérer avec lesdits premiers creux (23) en vue de former les cavités fermées (3) des composants électroniques, - une étape d'assemblage des première et deuxième plaques (25, 28) comportant une étape de soudage eutectique mise en oeuvre dans une enceinte sous vide (29) d'où il résulte : o une formation des cavités fermées (3), sous vide, et étanches, o une localisation de bornes de connexion (6a, 6b) des éléments résistifs (4) dans des espaces creux (30) délimités par les première et deuxième plaques (25, 28) et formés à l'extérieur des cavités fermées (3), 3047842 24 - une étape d'enlèvement de matière au niveau des espaces creux (30) pour rendre les bornes de connexion (6a, 6b) accessibles. 11. Procédé selon la revendication précédente, caractérisé en ce qu'il comporte une 5 étape de séparation des composants électroniques par enlèvement de matière. 12. Procédé selon l'une des revendications 10 ou 11, caractérisé en ce que l'étape de soudage eutectique utilise de l'or et du silicium, ou Cu et Sn, ou Au et Sn, ou Au et Ge, ou Al et Ge, ou Au et In, mis en contact. 10 13. Procédé selon l'une des revendications 10 à 12, caractérisé en ce qu'il comporte au préalable de l'étape d'assemblage, pour chaque premier creux (23), une étape de formation d'une piste fermée en un premier matériau, préférentiellement de l'or, agencée à la périphérie dudit premier creux (23), et en ce que la deuxième plaque (28) 15 comporte des portées d'appui (33) en un deuxième matériau, préférentiellement du silicium, disposées chacune en contact contre la piste (7) correspondante lors de l'étape d'assemblage, l'étape de soudage eutectique comportant une étape de sollicitation des première et deuxième plaques (25, 28) l'une vers l'autre en appliquant une température adaptée pour former la soudure eutectique (5) à partir des premier et 20 deuxième matériaux. 14. Procédé selon l'une des revendications 10 à 13, caractérisé en ce que la première plaque (25) comporte les bornes de connexion (6a, 6b), et en ce que l'étape d'enlèvement de matière est mise en oeuvre par enlèvement de matière appartenant à 25 la deuxième plaque (28). 15. Procédé selon la revendication précédente, caractérisé en ce que l'étape d'enlèvement de matière est mise en oeuvre par une des techniques choisies parmi : un sciage, un polissage, une gravure. 30 16. Procédé selon la revendication 11 et l'une des revendications 14 ou 15, caractérisé en ce que l'étape de séparation comporte l'enlèvement de matière appartenant à la première plaque, notamment par sciage. 3047842 25 17. Procédé selon l'une des revendications 10 à 13, caractérisé en ce que : - les bornes de connexion (6a, 6b) sont portées par la deuxième plaque (28), - la première plaque (25) comporte des plots de connexion (21a, 21b) chacun relié électriquement à au moins un élément résistif (4), et des troisièmes creux 5 (34) destinés à former les espaces creux (30), - il résulte de l'étape d'assemblage une mise en contact électrique des plots de connexion (21a, 21b) avec les bornes de connexion (6a, 6b) correspondantes et une formation des espaces creux (30) comprenant les bornes de connexion (6a, 6b). 10 18. Procédé selon la revendication précédente, caractérisé en ce que l'étape d'enlèvement de matière est mise en oeuvre par enlèvement de matière appartenant à la première plaque (25) au niveau des espaces creux (30). 15 19. Procédé selon la revendication précédente, caractérisé en ce que l'étape d'enlèvement de matière de la première plaque est mise en oeuvre par une des techniques choisies parmi : un sciage, un polissage, une gravure. 20. Procédé selon la revendication 11 et l'une des revendications 18 ou 19, 20 caractérisé en ce que l'étape de séparation comporte l'enlèvement de matière appartenant à la deuxième plaque (28), notamment par sciage. 21. Utilisation d'un composant électronique selon l'une des revendications 1 à 9 en tant que source de rayonnement infrarouge pour la détection de gaz. 25 22. Détecteur de gaz comprenant un composant électronique (101) selon l'une des revendications 1 à 9 et un capteur (102) apte à mesurer un rayonnement infrarouge issu du composant électronique (101).